ВОЛОКНА ИЗ ВОЗОБНОВЛЯЕМЫХ СЛОЖНЫХ ПОЛИЭФИРОВ, ИМЕЮЩИЕ НИЗКУЮ ПЛОТНОСТЬ

1. Волокно, получаемое из термопластической композиции, которая включает:
по меньшей мере один жесткий возобновляемый сложный полиэфир, температура стеклования которого составляет приблизительно 0°С или более и предпочтительно от приблизительно 50°С до приблизительно 75°С;
от приблизительно 1% масс, до приблизительно 30% масс. по меньшей мере одной полимерной добавки, повышающей ударную прочность, в пересчете на массу возобновляемого сложного полиэфира,
от приблизительно 0,1% масс. до приблизительно 20% масс. по меньшей мере одного модификатора границы раздела фаз в пересчете на массу возобновляемого сложного полиэфира,
при этом термопластическая композиция имеет морфологию, в которой внутри непрерывной фазы диспергировано множество дискретных первичных доменов и пор, причем домены содержат полимерную добавку, повышающую ударную прочность, а непрерывная фаза содержит возобновляемый сложный полиэфир;
при этом плотность волокна составляет приблизительно 1,4 грамма на кубический сантиметр или менее и предпочтительно от приблизительно 0,5 грамма на кубический сантиметр до приблизительно 0,95 грамма на кубический сантиметр, и
средняя процентная доля объема композиции, занятая порами, составляет от приблизительно 20% до приблизительно 80% на кубический сантиметр и предпочтительно от приблизительно 40% до приблизительно 60% на кубический сантиметр.
2. Волокно по п. 1, в котором аспектное отношение пор составляет от приблизительно 0,1 до приблизительно 1.
3. Волокно по п. 1, в котором поры включают комбинацию микропор и нанопор.
4. Волокно по п. 1, в котором возобновляемый сложный полиэфир представляет собой полимолочную кислоту.
5. Волокно по п. 1, в котором отношение параметра растворимости возобновляемого сложного полиэфира к параметру растворимости полимерной добавки, повышающей ударную прочность, составляет от приблизительно 0,5 до приблизительно 1,5, отношение скорости течения расплава возобновляемого сложного полиэфира к скорости течения расплава полимерной добавки, повышающей ударную прочность, составляет от приблизительно 0,2 до приблизительно 8, и отношение модуля упругости по Юнгу возобновляемого сложного полиэфира к модулю упругости по Юнгу полимерной добавки, повышающей ударную прочность, составляет от приблизительно 2 до приблизительно 500.
6. Волокно по п. 1, в котором полимерная добавка, повышающая ударную прочность, включает полиолефин, например, пропиленовый гомополимер, сополимер пропилена и α-олефина, сополимер этилена и α-олефина или их комбинацию.
7. Волокно по п. 1, в котором кинематическая вязкость модификатора границы раздела фаз, определяемая при температуре 40°С, составляет от приблизительно 0,7 до приблизительно 200 сантистокс.
8. Волокно по п. 1, в котором отношение температуры стеклования термопластической композиции к температуре стеклования возобновляемого сложного полиэфира составляет от приблизительно 0,7 до приблизительно 1,3.
9. Волокно по п. 1, в котором модификатор границы раздела фаз представляет собой гидрофобное вещество.
10. Волокно по п. 1, в котором модификатор границы раздела фаз представляет собой кремнийорганический полимер, сополимер кремнийорганического полимера и простого полиэфира, алифатический сложный полиэфир, ароматический сложный полиэфир, алкиленгликоль, алкандиол, аминоксид, сложный эфир жирной кислоты или их комбинацию.
11. Волокно по п. 1, в котором композиция включает полиэпоксидный модификатор, который включает функционализированный эпоксидом акриловый и/или метакриловый мономерный компонент.
12. Волокно по п. 1, в котором возобновляемый сложный полиэфир составляет приблизительно 70% масс. или более от массы термопластической композиции.
13. Нетканое полотно, включающее волокно по любому из пп. 1-12.
14. Абсорбирующее изделие, включающее абсорбирующую внутреннюю часть, расположенную между проницаемым для жидкости слоем и по существу непроницаемым для жидкости слоем, которое включает нетканое полотно по п. 13.
15. Способ получения волокна с низкой плотностью, который включает:
получение смеси, содержащей жесткий возобновляемый сложный полиэфир, например, полимолочную кислоту, и полимерную добавку, повышающую ударную прочность, например, полиолефин, и при этом температура стеклования жесткого возобновляемого сложного полиэфира составляет приблизительно 0°С или более;
экструдирование смеси через экструзионную головку, в результате чего получают волокно; и
вытягивание волокна при температуре, лежащей ниже температуры стеклования возобновляемого сложного полиэфира, предпочтительно по меньшей мере приблизительно на 10°С ниже температуры стеклования возобновляемого сложного полиэфира, с образованием термопластической композиции, которая содержит множество пор и имеет плотность, составляющую приблизительно 1,4 грамма на кубический сантиметр или менее, и предпочтительно от приблизительно 0,5 грамма на кубический сантиметр до приблизительно 0,95 грамма на кубический сантиметр.
16. Способ по п. 15, дополнительно включающий отжиг вытянутых волокон при температуре, превышающей температуру стеклования возобновляемого сложного полиэфира.
17. Способ по п. 15, в котором средняя процентная доля объема волокна, занятая порами, составляет от приблизительно 20% до приблизительно 80% на кубический сантиметр.
18. Способ по п. 15, в котором смесь включает по меньшей мере один модификатор границы раздела фаз и/или полиэпоксидный модификатор, который включает функционализированный эпоксидом акриловый и/или метакриловый мономерный компонент.
19. Способ по п. 15, в котором смесь по существу не содержит газообразных вспенивающих агентов.
20. Способ получения нетканого полотна, который включает:
получение смеси, которая содержит жесткий возобновляемый сложный полиэфир и полимерную добавку, повышающую ударную прочность, и при этом температура стеклования жесткого возобновляемого сложного полиэфира составляет приблизительно 0°С или более;
экструдирование смеси через экструзионную головку с образованием множества волокон;
неупорядоченное осаждение вытянутых волокон на поверхность с образованием нетканого полотна; и
вытягивание волокон до и/или после образования нетканого полотна, при котором волокна подвергают вытягиванию при температуре, лежащей ниже температуры стеклования возобновляемого сложного полиэфира с образованием термопластической композиции, которая содержит множество пор и имеет плотность, составляющую приблизительно 1,4 грамма на кубический сантиметр или менее.